(57)【要約】      （修正有）【課題】冷凍粉砕熱接着樹脂を用いた熱接着紙を得ること、冷凍粉砕熱接着樹脂を用いても、加工性が良く十分な接着強度を得られるようにすること。【解決手段】冷凍粉砕熱接着樹脂をふるいにかけて得た粒径６３μｍ〜１８０μｍの冷凍粉砕熱接着樹脂を、紙シート基材１の接着面に非連続状態の島状に散布し、その後加熱することにより、球状又は半球状の熱接着樹脂メルト３が接着面に付着配置された熱接着紙を得る。【選択図】図１
2017226783.tif 000002
【特許請求の範囲】
【請求項１】
紙シート基材の接着面に、球状又は半球状の冷凍粉砕熱接着樹脂が非連続状態の島状に付着配置されていることを特徴とする熱接着紙。
【請求項２】
前記冷凍粉砕熱接着樹脂の粒径が６３μｍ〜２５０μｍであることを特徴とする請求項１記載の熱接着紙。
【発明の詳細な説明】
【技術分野】
【０００１】
本発明は、かべ紙、襖紙、障子紙、書画の裏打紙として好適に使用できる熱接着紙に関する。
【背景技術】
【０００２】
本発明の出願人は、特許文献１（特許第２７７２２４９号公報）に記載されているように、熱接着樹脂を塗布したのち、この熱接着樹脂を加熱溶融して得た熱接着貼り紙を開発した。
ところが、近年化学的に粉砕して得られる化学粉砕熱接着樹脂が、粉砕に用いられるトリクレン等の薬剤に対する規制が厳しくなったことにより入手困難となっている。
【０００３】
熱接着樹脂については、特許文献２（特開平５−３３８０９５号公報）に開示されているように、冷凍粉砕機等で粉砕して粒状のものを得ることも知られているが、化学粉砕したものに比べ数μｍから数百μｍと粒径のバラツキが非常に大きく、熱接着紙に適しないものとされていた。
【先行技術文献】
【特許文献】
【０００４】
【特許文献１】特許第２７７２２４９号公報
【特許文献２】特開平５−３３８０９５号公報
【発明の概要】
【発明が解決しようとする課題】
【０００５】
本発明の課題は上記の問題を解決し、冷凍粉砕熱接着樹脂を用いた熱接着紙を得ることを第１の課題としている。
また、冷凍粉砕熱接着樹脂を用いても、加工性が良く十分な接着強度を得られるようにすることを第２の課題としている。
【課題を解決するための手段】
【０００６】
請求項１に係る発明は、熱接着紙であって、紙シート基材の接着面に、球状又は半球状の冷凍粉砕熱接着樹脂が非連続状態の島状に付着配置されていることを特徴とする。
【０００７】
請求項２に係る発明は、請求項１記載の熱接着紙において、前記冷凍粉砕熱接着樹脂の粒径が６３μｍ〜２５０μｍであることを特徴とする。
【発明の効果】
【０００８】
請求項１に係る発明の熱接着紙は、紙シート基材の接着面に、球状又は半球状の冷凍粉砕熱接着樹脂が非連続状態の島状に付着配置されているので、入手困難な化学粉砕熱接着樹脂を用いることなく、熱接着紙を得ることができる。
【０００９】
請求項２に係る発明によれば、請求項１に係る発明の熱接着紙による効果に加えて、冷凍粉砕熱接着樹脂の粒径が６３μｍ〜２５０μｍであり、図３（ｂ）のグラフに示す粒径のうち、飛散し易い粒径６３μｍ未満の冷凍粉砕熱接着樹脂及び粒径２５０μｍを超える冷凍粉砕熱接着樹脂が含まれていないので、紙シート基材の接着面に冷凍粉砕熱接着樹脂を配置させる際に粉末飛散が多くなり過ぎず、飛散によるロスや加工機周辺部への付着を抑制でき、かつ、熱接着紙が厚くなり過ぎることを防止できる。
また、粒径と接着強度は相関関係がある（小さいと接着強度が低い）ため、冷凍粉砕熱接着樹脂の粒径を６３μｍ〜２５０μｍとすることによって、適度な接着強度を得ることができる。
【図面の簡単な説明】
【００１０】
【図１】実施例に係る熱接着紙の接着面側の平面図。
【図２】実施例に係る熱接着紙の製造工程を示す断面図。
【図３】化学粉砕熱接着樹脂と冷凍粉砕熱接着樹脂の粒径のグラフ。
【発明を実施するための形態】
【００１１】
以下、実施例によって本発明の実施形態を説明する。
【実施例】
【００１２】
図１は実施例に係る熱接着紙の接着面側の平面図、図２は実施例に係る熱接着紙の断面図である。
図１に示すとおり、実施例に係る熱接着紙は、紙シート基材１の接着面とする側に、粒径６３μｍ〜１８０μｍの冷凍粉砕熱接着樹脂を、転写、散布、噴霧又は塗布等適宜の方法により非連続状態の島状に付着配置させたものである。
ここで、冷凍粉砕熱接着樹脂の粒径を６３μｍ〜１８０μｍとしたのは、上述したとおり、化学粉砕熱接着樹脂に比べ冷凍粉砕熱接着樹脂の方が粒径のバラツキが大きいこと、粒径６３μｍ未満の冷凍粉砕熱接着樹脂が含まれていると接着面に冷凍粉砕熱接着樹脂を配置させる際に粉末飛散が多くなること、粒径６３μｍ未満の冷凍粉砕熱接着樹脂が含まれていると接着強度が低下することに加え、粒径の大きい冷凍粉砕熱接着樹脂が多く含まれていると熱接着紙が厚くなること、粒径の範囲を絞り過ぎると歩留まりが悪くなることを考慮したものである。
なお、熱接着紙が厚くなると良くない理由は、必要な長さの熱接着紙を販売用に巻き付けてロール状としたとき、そのロールが太くなり過ぎて陳列用什器のサイズ内に収まらなくなることがあるからである。
そのため、熱接着紙がある程度厚くなっても問題ない場合には、冷凍粉砕熱接着樹脂の粒径を６３μｍ〜２５０μｍとしても良く、逆に熱接着紙の薄さが強く求められる場合には、冷凍粉砕熱接着樹脂の粒径を６３μｍ〜１５０μｍとすることが考えられる。
【００１３】
実施例に係る熱接着紙の製造方法（散布法）について説明する。
（１）熱接着樹脂を冷凍粉砕機で粉砕し、得られた粒状の冷凍粉砕熱接着樹脂をふるいにかけ、粒径６３μｍ〜１８０μｍの冷凍粉砕熱接着樹脂を得る。
なお、熱接着樹脂としては、感熱性接着剤が使用できるが、好ましくは水分の変化によって左右されない接着力と風合を損なわない性状を有する疎水性のＬＤＰＥ系、ＥＶＡ系、変性ＥＶＡ系、ポリエステル系、ポリアミド系、変性ＰＥ系、アイオノマー系などが好適であり、用途に応じて融点６０℃〜１５０℃の熱接着樹脂を選択する。
また、障子紙の場合は、ケン化エチレン酢酸ビニル共重合体よりなる感熱性接着剤が最も好適である。
【００１４】
（２）冷凍粉砕熱接着樹脂を散布装置により紙シート基材１の片側の面に散布し、図１に示すように、熱接着樹脂ドット２をまんべんなく分布するように配置させる。
なお、熱接着樹脂ドット２で覆われる部分の面積は用途によって異なるが、紙シート基材１の全面積の１０％〜８０％であり、障子紙の場合は３０％〜６０％、好ましくは４０％〜５０％である。
また、紙シート基材１としては、紙、合成紙、紙や合成紙の片面、両面又は中間にフィルム等の層を設けてなる複合紙基材を使用することができるが、疎水性繊維を５％〜１００％配合して、温度変化や湿度変化に対する寸法安定性を向上させたものが好ましい。
【００１５】
（３）熱接着樹脂ドット２を適宜の方法により加熱してその表面を溶融させ、熱接着樹脂メルト３とする。
そうすると、図２（ｂ）に示すように、熱接着樹脂メルト３の下部は部分的に紙シート基材１内に浸透して浸透層４を形成し、熱接着樹脂メルト３の上部は左側の半球形や右側の略球形を呈する。
なお、熱接着樹脂メルト３の形状はどのようなものでも良いが、溶融し過ぎて大部分が紙シート基材１に滲み込んだものは不適当である。
特に、障子紙の場合は接着される部分の面積が壁紙等と比べて小さいため、なるべく球形に近い形で形成されることが望ましいが、そのためには、熱接着樹脂ドット２の表面のみが溶融するように加熱したり、紙シート基材１側から加熱したりすると良い。
（４）熱接着樹脂メルト３が冷えて溶融部分が固まったら、紙シート基材１を巻き取り、出荷できる状態とする。
【００１６】
実施例に係る熱接着紙の使用方法を説明する。
（１）熱接着紙を広げ必要に応じてカットする。また、アイロンを熱しておく。
（２）壁や障子等の所望の箇所に位置づけ、上方又は端部にアイロンを当てる。
（３）熱接着樹脂が溶けたらアイロンを外しアイロンが当たっていた箇所を押圧する。
（４）最初にアイロンを当てた部分の貼り付けが終わったら、隣接する箇所にアイロンを当て、少しずつずらしながらアイロンが当たっていた箇所を押圧していく。
（５）全部の貼り付けが終わったらアイロンを外しスイッチを切る。
【符号の説明】
【００１７】
１  紙シート基材      ２  熱接着樹脂ドット
３  熱接着樹脂メルト      ４  浸透層
【図１】
2017226783.tif 000003
【図２】
2017226783.tif 000004
【図３】
2017226783.tif 000005